(57)【要約】      （修正有）【課題】基本となるめっき液の組成を変更させることなく、これまでにない速度調整剤を任意の割合で添加することで、コバルト膜、コバルト合金膜、ニッケル膜、ニッケル合金膜の膜質を変化させることなく、めっき速度を上昇させることができる無電解めっき液の提供。【解決手段】コバルトイオン若しくはニッケルイオン、錯化剤、還元剤、及びｐＨ値を７〜１３である様にｐＨ調整剤を含有し、速度調整剤としてアミノ酸を０．０１〜１質量％加えることを特徴とした無電解めっき液。【選択図】なし【特許請求の範囲】
【請求項１】
少なくとも金属源としてのコバルトイオンもしくはニッケルイオンを含み、さらに錯化剤、還元剤、アミノ酸、ｐＨ調整剤および水を含有することを特徴とする無電解めっき液。
【請求項２】
アミノ酸が、グリシン、アラニン、アスパラギン、グルタミン、セリン、イソロイシン、リシン、トレオニン、フェニルアラニン、プロリン、アルギニン、メチオニン、トリプトファン、チロシン、およびβアラニンからなる郡より選択される１種以上である請求項１に記載の無電解めっき液。
【請求項３】
アミノ酸の濃度が０．０１〜１質量％である請求項１に記載の無電解めっき液。
【請求項４】
ｐＨ値が７〜１３である請求項１記載の無電解めっき液。
【請求項５】
請求項１〜４のいずれかに記載のめっき液を用いるめっき方法。
【発明の詳細な説明】
【技術分野】
【０００１】
本発明は、めっき膜の性質を変化させることなく、めっき速度を上昇させた無電解めっき液に関し、さらに具体的には無電解コバルトめっき液および無電解ニッケルめっき液に関する。
【背景技術】
【０００２】
半導体集積回路装置の配線材料に銅が用いられることが一般的となっている。銅は、従来使用されてきたアルミニウムと比較して導電性が高く、デザインルールの微細化に伴う配線遅延の増加に対応するのに適している。しかしながら、銅はシリコンやシリコン酸化膜、低誘電率材料へ容易に拡散する性質を有している。銅拡散を防止するため、コバルト（Ｃｏ）、ニッケル(Ｎｉ)、タングステン（Ｔａ）、ルテニウム（Ｒｕ）等の金属膜をバリア膜として設けることで銅の拡散を防止することが可能となる。
【０００３】
バリア膜が設けられる配線部分としては、ダマシン法で多層配線を形成するために設けたビアやトレンチの側壁部分、絶縁キャップ層代替としてのメタルキャップ等があげられる。また、近時では貫通電極による半導体基板同士の積層が開発されている。シリコン貫通電極（ＴＳＶ）はシリコン基板同士を積層するための技術であるが、貫通孔内に銅が充填された構造となっており、貫通孔の側壁に金属膜を成膜し、銅を拡散させないためのバリア膜として使用される。
【０００４】
拡散防止膜の成膜にはＰＶＤ（物理的気相成長法：Ｐｈｙｓｉｃａｌ Ｖａｐｏｒ Ｄｅｐｏｓｉｔｉｏｎ）法、または、ＣＶＤ（化学的気相成長法：Ｃｈｅｍｉｃａｌ Ｖａｐｏｒ Ｄｅｐｏｓｉｔｉｏｎ）法など、ドライな条件で成膜する方法があるが、例えば、メタルキャップを形成する際には、銅配線上にのみ選択的にバリア膜を設ける必要があるため、ＰＶＤやＣＶＤによる成膜は適していない。
一方、無電解めっき法によれば、銅配線上にのみバリア膜を形成することが可能であり、その目的を達成させるために、コバルトイオン、コバルトとは異なる第２の金属のイオン、キレート剤、還元剤、ポリオキシアルキレンモノアルキルエーテルおよび水酸化アルキルアンモニウムを含有する無電解めっき液が開示されている（特許文献１）。
【０００５】
一般的に、無電解めっき法で得られるめっき膜の膜質（膜の形状、膜中の元素比率）とめっき速度は無電解めっき液の成分組成によって決定される（特許文献１）。そのため、必ずしも所望する膜質と好適なめっき速度が同時に達成されるとは限らない。
【０００６】
めっき速度が遅い場合、めっき処理時間が長くなり、生産効率が低下するため好ましくない。また、めっき処理温度を上げることでめっき速度を上昇させることもできるが、還元剤の分解が促進されて、薬液寿命が短くなるため好ましくない。
特許文献２には、無電解ニッケルめっき液にヨウ素イオンおよび鉄イオン、鉛、ビスマス等を添加することによるめっき浴の安定化方法が記載されている。しかしながら、めっき膜の膜質およびめっき速度がめっき液の成分組成によって支配される点では同じである。
【０００７】
以上の観点から、得られるめっき膜の膜質を変化させることなく、同一処理条件でめっき速度を向上させることができる無電解コバルトめっき液、および無電解ニッケルめっき液が望まれていた。  
【先行技術文献】
【特許文献】
【０００８】
【特許文献１】特開２００７−２４６９８１号公報
【特許文献２】特開２０１０−１３２９４９号公報
【発明の概要】
【発明が解決しようとする課題】
【０００９】
すなわち、本発明は、基本となるめっき液の組成を変更させることなく、これまでにない速度調整剤を任意の割合で添加することで、コバルト膜、コバルト合金膜、ニッケル膜、ニッケル合金膜の膜質を変化させることなく、めっき速度を上昇させるめっき液を提供することにある。  
【課題を解決するための手段】
【００１０】
本発明者等は鋭意検討を行った結果、コバルトイオンもしくはニッケルイオン、並びに錯化剤、還元剤およびｐＨ調整剤を含有し、めっき速度調整剤としてアミノ酸を加えることを特徴とするめっき液が上記課題を解決することを見出した。
即ち、本発明は以下の通りである。
１．  少なくとも金属源としてのコバルトイオンもしくはニッケルイオンを含み、さらに錯化剤、還元剤、アミノ酸、ｐＨ調整剤および水を含有することを特徴とする無電解めっき液。
２．  アミノ酸が、グリシン、アラニン、アスパラギン、グルタミン、セリン、イソロイシン、リシン、トレオニン、フェニルアラニン、プロリン、アルギニン、メチオニン、トリプトファン、チロシン、およびβアラニンからなる郡より選択される１種以上である第１項に記載の無電解めっき液。
３．  アミノ酸の濃度が０．０１〜1質量％である第１項に記載の無電解めっき液。
４．  ｐＨ値が７〜１３である第１項に記載の無電解めっき液。
５．  第１項〜第４項のいずれかに記載のめっき液を用いるめっき方法。
【発明の効果】
【００１１】
本発明のめっき液を用いることで、コバルト膜、コバルト合金膜、ニッケル膜、ニッケル合金膜の形状および膜中の構成元素の比率を変化させることなく、無電解めっき速度を上昇させることが可能となる。
【発明を実施するための形態】
【００１２】
本発明で使用される、コバルトイオンの供給源としてのコバルト化合物は水溶性の２価のコバルト塩を用いることができる。例えば、硫酸コバルト、塩化コバルト、酢酸コバルト、硝酸コバルト等のコバルト塩が用いられ、これらに限定されるものではなく、コバルトイオンを放出する化合物の全てを含む。
無電解めっき液に含まれるコバルトイオン濃度としては０．００５〜０．５ｍｏｌ／ｌが好適であり、より好ましくは０．０１〜０．４ｍｏｌ／ｌであり、特に０．０２〜０．３ｍｏｌ／ｌが好ましいが、これら濃度に限定されることなく、適宜好適な濃度を決定できる。
【００１３】
本発明で使用される、ニッケルイオンの供給源としてのニッケル化合物は水溶性の２価のニッケル塩を用いることができる。例えば、硫酸ニッケル、塩化ニッケル、酢酸ニッケル、硝酸ニッケル等のニッケル塩が用いられ、これらに限定されるものではなく、ニッケルイオンを放出する化合物の全てを含む。
無電解めっき液に含まれるニッケルイオン濃度としては０．００５〜０.５ｍｏｌ／ｌが好適であり、より好ましくは０．０１〜０．４ｍｏｌ／ｌであり、特に０．０２〜０．３ｍｏｌ／ｌが好ましが、これら濃度に限定されることなく、適宜好適な濃度を決定できる。  
【００１４】
さらに本発明の無電解めっき液にはタングステンイオンおよび／またはモリブデンイオンを加えることができる。
本発明で使用されるタングステンイオンの供給源としてのタングステン化合物は水溶性の２〜６価のタングステン塩を用いることができる。例えば、タングステン酸、タングステン酸ナトリウム、酸化タングステン、硫化タングステン、塩化タングステンが用いられ、これだけに限定されるものではなく、タングステンイオンを放出する化合物の全てを含む。
無電解めっき液に含まれるタングステンイオン濃度は０．００５〜０.５ｍｏｌ/ｌが好適であり、より好ましくは０．０１〜０．４ｍｏｌ／ｌであり、特に０．０５〜０．３ｍｏｌ／ｌが好ましが、これら濃度に限定されることなく、適宜好適な濃度を決定できる。
【００１５】
本発明で使用されるアミノ酸は、任意のアミノ酸を用いることができる。アミノ基とカルボキシル基が含まれていればよく、両官能基が同一炭素に結合していても異なる炭素に結合していてもかまわない。例えば、グリシン、アラニン、アスパラギン、グルタミン、セリン、イソロイシン、トレオニン、フェニルアラニン、プロリン、アルギニン、メチオニン、トリプトファン、チロシン、βアラニン等が好適に使用できる。
さらに好ましくは、グリシン、セリン、アラニン、アスパラギン、グルタミン、トレオニン、アルギニン、プロリンであり、特に好ましくは、グリシン、セリン、グルタミン、アスパラギン、プロリンである。
無電解めっき液に含まれるアミノ酸の濃度は、０．０１〜１質量％が好適に使用され、より好ましくは０．０２〜０．７質量％であり、特に０．０３〜０．５質量％が好ましい。
アミノ酸の濃度が０．０１〜１質量％であるとき、好適なめっき速度が得られる。
【００１６】
本発明で使用されるめっき液には錯化剤を含む。錯化剤としては、コバルトイオン、ニッケルイオン、タングステンイオン、またはモリブデンイオン等の金属イオンと錯体を形成するものが用いられる。
錯化剤として特に限定されるものではないが、例えばクエン酸、酒石酸、グルコン酸、リンゴ酸の様なヒドロキシカルボン酸等が好適に用いることができる。
無電解めっき液に含まれる錯化剤濃度は、安定性の観点から、コバルトイオン、またはニッケルイオン、並びにタングステンイオンおよび/またはモリブデンイオンの濃度に対して１倍以上の濃度である必要があり、２倍以上が好適である。具体的には、０．０１〜１ｍｏｌ／ｌであり、より好ましくは０．０５〜０．８ｍｏｌ／ｌであり、特に０．１〜０．６ｍｏｌ／ｌが好ましい。
【００１７】
本発明で使用される還元剤としては、次亜リン酸、アルキルボラン類を用いることができる。アルキルボラン類は、例えばモノアルキルアミンボラン、ジアルキルアミンボラン、トリアルキルアミンボランが用いられる。
無電解めっき液に含まれる還元剤の濃度は０．００１〜０．６ｍｏｌ/ｌが好適であり、より好ましくは０．００５〜０．５ｍｏｌ／ｌであり、特に０．０１〜０．４ｍｏｌ／ｌが好ましい。
還元剤の濃度が０．００１〜０．６ｍｏｌ/ｌであるとき、安定的にめっき操作を行うことができる。
【００１８】
本発明で使用されるｐＨ調整剤としては、アルカリ性の化合物を用いることができる。例えば、水酸化カリウム、水酸化ナトリウム、水酸化テトラメチルアンモニウム（ＴＭＡＨ）が用いられる。
無電解めっき液のｐＨ値としては、７〜１３が好ましく、７．５〜１２がさらに好ましく、特に８〜１１が好ましい。
ｐＨ値が７〜１３であるとき、安定的にめっき操作を行うことができる。
【００１９】
さらに本発明のコバルトめっき液には、アルキル硫酸塩、アルキルリン酸塩、アルキルスルホン酸塩等の界面活性剤、ポリエチレングリコール等の水溶性高分子を添加することができる。これらの添加剤は、めっき被膜の平滑性を向上させるレベラーとしての役割を果たす。レベラーという用語は、当業者間で周知されている用語である。
無電解めっき液に含まれる界面活性剤、水溶性高分子は１ｐｐｍ〜５０００ｐｐｍが好適である。
【００２０】
本発明におけるめっき処理方法は、めっきされる箇所と上記めっき液が接触し、めっき液の循環がなされる手法であれば特に限定されることはなく、浸漬式でも枚様式のいずれでも構わない。浸漬式であれば、熱による対流、撹拌子による撹拌、バブリングによる撹拌などで液循環がなされる。枚様式であれば、ウェハが回転することで液循環がなされる。
【００２１】
めっき処理温度は、ジメチルアミンボランを還元剤として用いるめっき液であれば３５℃〜７５℃、好ましくは４０℃〜７０℃、さらに好ましくは４５℃〜６５℃である。次亜リン酸を還元剤として用いる場合には、６０℃〜９０℃が好適である。
【実施例】
【００２２】
以下に本発明の実施例と比較例により、その実施形態と効果について具体的に説明するが、本発明はこれらの実施例に限定されるものではない。
実施例１〜１８
【００２３】
＜無電解コバルトめっき液の調整＞
硫酸コバルト２質量％、クエン酸６質量％、タングステン酸５質量％、ジメチルアミンボラン（ＤＭＡＢ）０．３質量％を含有し、表1に示したアミノ酸を添加し、ＴＭＡＨでｐＨ値を９．５の水溶液を調製した。
＜無電解コバルトめっき処理条件＞
被めっき対象：表面をパラジウムで被覆したシリコンウェハ
めっき液温度：６０℃
めっき処理時間：１０分間
めっき方法：被めっき対象をめっき液に浸漬
＜めっき膜厚の測定＞  
蛍光Ｘ線分析装置（型式：ＥＡ１２００ＶＸ、株式会社日立ハイテクサイエンス製）を用い、測定条件：チップサイズ（２ｃｍ×２ｃｍ）、管電圧（５０Ｋｖ）、管電流（５０μＡ）、測定時間（１００秒）、室温下に行った。
＜めっき速度の評価方法＞
蛍光Ｘ線分析装置を用いて、コバルト合金膜もしくはニッケル合金膜の膜厚（ｎｍ）を測定した。式１により、無電解めっき速度(ｎｍ／分)を計算した。
2015155566.tif 000002
＜膜中の元素分析方法＞
Ｘ線電子分光法（ＸＰＳ分析、Ｔｈｅｒｍｏ Ｓｃｉｅｎｔｉｆｉｃ社製 Ｋ−ａｌｐｈａ）を用いて、コバルトめっき膜中の原子（Ｃｏ、Ｗ、Ｂ）の割合を測定した。表層は大気中の酸素によりコバルト原子が酸化されているため、アルゴンイオン（出力３０００ｅＶ、低電流）で２５０秒間、表層をエッチングした後に元素分析を行った。
【００２４】
比較例１
実施例１の無電解コバルトめっき液にアミノ酸を添加しない以外は、実施例１と同様の評価を行った。
【００２５】
比較例２〜４
実施例１の無電解コバルトめっき液に添加する速度調整剤が、表１（比較例２〜４）記載の速度調整剤（カルボン酸基を有する物質添加、アミノ酸を除くアミン基を有する物質を添加）である以外は、実施例１と同様の評価を行った。
【００２６】
比較例５
実施例１の無電解コバルトめっき液にアミノ酸を添加せずに、ジメチルアミンボランの含有量を０．９質量％に増量した以外は、実施例１と同様の評価を行った。
【００２７】
実施例１〜１８、比較例１〜５のめっき速度測定結果を表１に、元素比率測定結果（原子組成百分率）を表２に示す。
【００２８】
【表１】
2015155566.tif 000003
【００２９】
【表２】
2015155566.tif 000004
【００３０】
比較例１に対し、実施例１〜１８では元素比率は変化せずにめっき速度の上昇が認められた。また、比較例２〜４ではめっき速度の上昇は認められず、比較例５ではめっき速度は上昇したが、コバルトが減少し、酸素が増加し、めっき膜組成が大きく変化した。
【００３１】
実施例１９〜３５
＜無電解コバルトめっき液＞  
硫酸コバルト１質量％、クエン酸４質量％、タングステン酸３質量％、次亜リン酸２質量％を含有し、表３に示したアミノ酸を添加し、ＴＭＡＨでｐＨ値を９．５の水溶液を調製した。
＜無電解コバルトめっき処理条件＞
被めっき対象：表面をパラジウムで被覆されたシリコンウェハ
めっき液温度：７０℃
めっき処理時間：１０分間
めっき方法：被めっき対象をめっき液に浸漬
＜めっき膜厚の測定＞
実施例１と同様に行った。
＜めっき速度評価＞
実施例１と同様に行った。
＜膜中の元素分析＞
実施例１と同様に行ったが、原子組成に大きな変化はなかった。
【００３２】
比較例６
実施例１９の無電解コバルトめっき液にアミノ酸を添加しない以外は、実施例１９と同様の評価を行った。
【００３３】
比較例７〜９
実施例１９の無電解コバルトめっき液に添加する速度調整剤が、表３（比較例７〜９）記載の速度調整剤（カルボン酸基を有する物質添加、アミン基を有する物質を添加）である以外は、実施例１９と同様の評価を行った。
【００３４】
実施例１９〜３５、比較例６〜９におけるめっき速度の評価結果を表３に、元素比率測定結果（原子組成百分率）を表４に示す。
【００３５】
【表３】
2015155566.tif 000005
【００３６】
【表４】
2015155566.tif 000006
【００３７】
比較例６に対し、実施例１９〜３５ではめっき速度の上昇が認められたのに対し、比較例７〜９ではめっき速度の上昇は認められなかった。
【００３８】
実施例３６〜５２
＜無電解ニッケルめっき液＞
硫酸ニッケル２質量％、クエン酸４質量％、ジメチルアミンボラン０．３質量％を含有し、表５に示したアミノ酸を添加し、ＴＭＡＨでｐＨ値を８．５の水溶液を調製した。
＜無電解ニッケルめっき処理条件＞
被めっき対象：パラジウムで被覆されたシリコンウェハ
めっき液温度:６０℃
めっき処理時間：１０分間
めっき方法：浸漬（熱による対流）
（めっき速度評価）
実施例１と同様に行った。
（膜中の元素分析）
実施例１と同様に行ったが、原子組成に大きな変化はなかった。
【００３９】
比較例１０
実施例３６の無電解ニッケルめっき液にアミノ酸を添加しない以外は、実施例３６と同様の評価を行った。
【００４０】
比較例１１〜１３
実施例３６の無電解コバルトめっき液に添加する速度調整剤が、表５（比較例１１〜１３）記載の速度調整剤（カルボン酸基を有する物質添加、アミン基を有する物質を添加）である以外は、実施例３６と同様の評価を行った。
【００４１】
実施例３６〜５２、比較例１０〜１３におけるめっき速度の評価結果を表５に、元素比率測定結果（原子組成百分率）を表６に示す。
【００４２】
【表５】
2015155566.tif 000007
【００４３】
【表６】
2015155566.tif 000008
【００４４】
比較例１０に対し、実施例３６〜５２ではめっき速度の上昇が認められたのに対し、比較例１１〜１３ではめっき速度の上昇は認められなかった。